FR 2655651 A1 19910614 FR 8916752 A 19891213 La présente invention, dans son premier objet, concerne des associations polymoléculaires, qui seront définies dans la suite du présent mémoire par l'expression "polymères", dont les monomères de base sont liés entre eux par au moins deux liaisons hydrogène Ces polymères peuvent être thermotropes si des substitutions appropriées sont introduites sur les monomères de base Dans un second objet, la présente invention a trait à un procédé de préparation desdits polymères Dans un troisième objet, elle concerne les monomères de base destinés à la mise en oeuvre de ce procédé mais qui peuvent aussi être utilisés à d'autres fins. L'art antérieur ne dit rien à propos de la possibilité de réaliser des polymères par une réaction de polyassociation dans laquelle les monomères de base sont liés par des liaisons hydrogène Le but principal de la présente invention est de proposer un pareil nouveau type de synthèse et de fournir dans ce cadre des polymères dont le niveau de cohésion est suffisamment élevé pour permettre de les utiliser dans certaines applications prévues pour les polymères conventionnels dans lesquels les monomères de base sont liés par des liaisons de covalence. La présente invention, dans son premier objet, concerne donc des polymères caractérisés en ce qu'ils résultent de l'interaction de a) un monomère Ml de formule lÈimi A (I) ml dans laquelle: les symboles z, identiques ou différents entre eux, représentent chacun un groupe fonctionnel, dérivant d'une molécule ou d'un groupe de molécules, qui est capable de former au moins deux liaisons hydrogène avec le groupe fonctionnel complémentaire représenté par chacun des symboles z du monomère M 2 de formule (II) apparaissant ci-après, le symbole A représente un radical organique de valence ml pouvant renfermer jusqu'à 50 atomes de carbone, et ml représente un nombre au moins égal à 2 et se situant notamment dans l'intervalle allant de 2 à 5; avec b) un monomère complémentaire M 2 de formule lzlm 2 B (II) m 2 dans laquelle: les symboles Y, identiques ou différents entre eux, représentent chacun un groupe fonctionnel, dérivant d'une molécule ou d'un groupe de molécules, qui est capable de former au moins deux liaisons hydrogène avec le groupe fonctionnel complémentaire représenté par chacun des symboles z du monomère Ml de formule (I) défini ci-avant, le symbole B représente un radical organique de valence m 2, identique ou différent du radical A, et m 2 représente un nombre au moins égal à 2 et se situant notamment dans l'intervalle allant de 2 à 5. Les radicaux A et B dont on vient de parler sont généralement des chaînes hydrocarbonées, linéaires ou ramifiées, saturées ou insaturées, qui comprennent éventuellement un ou plusieurs hétéroatomes. Une liaison hydrogène est formée habituellement entre un donneur de proton et un accepteur de proton et elle peut être illustrée par exemple par la formule\H O = C/ o)NH et O = constituent des sites complémentaires. Les structures des molécules ou groupes de molécules desquels dérivent les groupes fonctionnels complémentaire z et z ne sont pas particulièrement critiques dès l'instant o: (i) l'ensemble de ces structures apporte au moins deux paires de sites complémentaires et o les sites complémentaires donneur et accepteur d'une même paire sont capables de se situer sensiblement dans un même plan et de prendre une orientation correcte, et ( 2 i) lesdites structures permettent l'installation des radicaux espaceurs A et B adéquats. Comme exemples de sites donneurs et accepteurs, on citera: les sites donneurs >N H, -NH 2, -O-H et les sites accepteurs OC =Oz O ', AN-. Dans le cadre de la présente invention, les groupes fonctionnels 2 et z, qui doivent comprendre chacun au moins deux sites donneur(s) et/ou accepteur(s), dérivent de molécules ou groupes de molécules consistant généralement dans des composés monocycliques contenant un ou plusieurs hétéroatome(s) tels que notamment N, 0, S ou dans des composés polycycliques, ortho ou péricondensés, contenant également un ou plusieurs hétéroatome(s) tels que notamment N, 0, S Les sites donneurs et accepteurs capables de former des liaisons hydrogène peuvent (i) être contenus dans le (ou les) cycle(s) et/ou ( 2 i) constituer une (ou plusieurs) substitution(s) portée(s) par ce (ou ces) cycle(s). Lorsque deux monomères complémentaires M 1 et M 2 sont mis en présence, ils se lient par association de leurs groupes fonctionnels complémentaires z et z, association qui génère dans la structure du polymère des motifs de structure: ml-1 (-) A z z B (-)m 2-1 dans laquelle le symbole" compris entre z et représentent au moins 2 liaisons hydrogène. Des exemples de couples de composés cycliques complémentaires, qui peuvent servir à confectionner les monomères de base, puis les motifs d'association z z desdits monomères de base conduisant aux polymères selon l'invention, sont notamment: le couple cytosine (ou oxy-2 amino-4 pyrimidine)/isocytosine (ou amino-2 hydroxy-4 pyrimidine); le couple guanine (ou amino-2 oxy-6 purine)/cytosine; le couple adénine (ou amino-6 purine)/uracil (ou dioxy-2,4 pyrimidine); le couple dialkanamido-2,6 pyridine/uracil Conviennent encore les couples différents des couples précités ou leurs analogues qui sont décrits dans les articles suivants: FEIBUSH et al, J Am Chem Soc 1986, 108, 3310-3318, comme par exemple le couple dialkanamido-2,6 pyridine/thymine (ou méthyl-5 dioxy-2,4 pyrimidine), et R KELLY et al, J Am Chem Soc 1987, 109, 6549-6551. Dans la présente invention, prise dans son premier objet, on s'intéresse en particulier aux polymères issus de monomères complémentaires M 1 et M 2 qui sont difonctionnels, c'est-à-dire des monomères de formules (I) et (II) dans lesquelles ml = m 2 = 2 Les symboles A et B représentent alors des radicaux comportant deux valences libres. De pareils polymères selon l'invention obtenus à partir de monomères difonctionnels peuvent être représentés par la formule générale suivante: __ _ z-A-z Bz-B z-A-z B-z (III) dans laquelle les divers symboles A, B, z, z ont les significations données ci-avant et N représente un nombre entier ou fractionnaire allant par exemple de O à 10. A titre de monomères difonctionnels M 1 et M 2 qui sont représentatifs des monomères de base utilisables, on peut citer les composés de formules: z-A-z (IV) et z B z (V) M 1 M 2 dans lesquelles: les groupes fonctionnels complémentaires z (identiques ou différents entre eux) et È (identiques ou différents entre eux), qui doivent comprendre chacun au moins deux sites donneur(s) et/ou accepteur(s), dérivent de molécules ou groupes de molécules consistant généralement dans des composés monocycliques contenant un ou plusieurs hétéroatome(s) tels que notamment N, O, S ou dans des composés polycycliques, ortho ou péricondensés, contenant également un ou plusieurs hétéroatome(s) tels que notamment N, O, S, les sites donneurs et accepteurs capables de former des liaisons hydrogène pouvant (i) être contenus dans le (ou les) cycle(s) et/ou ( 2 i) constituer une (ou plusieurs) substitution(s) portée(s) par ce (ou ces) cycle(s), les radicaux espaceurs A et B, identiques ou différents, représentent des radicaux divalents consistant dans des chaînes hydrocarbonées, linéaires ou ramifiées, saturées ou insaturées, comprenant éventuellement un ou plusieurs hétéroatomes tels que notamment N, 0, S, qui comportent au moins 2 atomes de carbone dans la chaîne principale, ladite chaîne principale étant celle qui porte en bout de chaîne les deux groupes fonctionnels z et z. A titre de monomères difonctionnels M 1 et M 2 qui sont préférentiellement représentatifs des monomères de base utilisables, on peut citer les composés de formules (IV) et (V) dans lesquelles: les groupes fonctionnels complémentaires z (identiques ou différents entre eux) et z (identiques ou différents entre eux) dérivent notamment des couples de composés hétérocycliques complémentaires suivants: cl = cytosine/isocytosine, c 2 = guanine/cytosine, c 3 = adénine/uracil, c 4 = dialkanamido-2,6 pyridine/uracil, c 5 = dialkanamido-2,6 pyridine/thymine, les radicaux espaceurs A et B sont fixés sur les groupes fonctionnels en des points situés en une position opposée ou sensiblement opposée par rapport à celle occupée par les sites donneur(s) et/ou accepteur(s), les radicaux espaceurs A et B, identiques ou différents, représentent des radicaux divalents consistant dans des chaînes hydrocarbonées, linéaires ou ramifiées, saturées ou insaturées, comprenant éventuellement un ou plusieurs hétéroatomes tels que notamment N, O, S, qui comportent au moins 2 atomes de carbone dans la chaîne principale. A titre de monomères difonctionnels M 1 et M 2 qui sont plus préférentiellement représentatifs des monomères de base utilisables, on peut citer les composés de formules (IV) et (V) dans lesquelles: les paires de groupes fonctionnels complémentaires sont formées chacune de deux groupes z identiques et de deux groupes E identiques, les groupes fonctionnels complémentaires dérivent notamment des couples de composés hétérocycliques complémentaires suivants: cl = cytosine/isocytosine, c 2 = guanine/cytosine, c 3 = adénine/uracil, c 4 = dialkanamido-2,6 pyridine/uracil, c 5 = dialkanamido-2,6 pyridine/thymine, les radicaux espaceurs A et B sont fixés sur les groupes fonctionnels en des points situés en une position opposée ou sensiblement opposée par rapport à celle occupée par les sites donneur(s) et/ou accepteur(s), les radicaux espaceurs A et B, identiques ou différents, représentent des radicaux divalents consistant dans des chaînes aliphatiques saturées, linéaires ou ramifiées, comprenant éventuellement un ou plusieurs hétéroatomes tels que notamment N, O, S, qui comportent au moins 6 atomes dans la chaîne principale dont au moins 4 atomes de carbone. On a constaté que les polymères selon la présente invention, prise dans son premier objet, peuvent être thermotropes si l'on choisit des monomères M 1 et M 2 difonctionnels: ayant les définitions générales ou préférées indiquées ci-avant en ce qui concerne les groupes fonctionnels E et È et les points de fixation des bouts de chaîne principale des radicaux espaceurs A et B sur ces groupes fonctionnels, mais dans la structure desquels les radicaux espaceurs A et B, identiques ou différents, représentent tous deux des radicaux divalents consistant dans des chaînes ramifiées, comprenant éventuellement un ou plusieurs hétéroatomes, qui répondent aux conditions supplémentaires suivantes la chaîne principle de chaque chaîne ramifiée, qui est celle portant en bout de chaîne les deux groupes fonctionnels 2 et s, comporte au moins 6 atomes dont au moins 4 atomes de carbone, et la (ou les) chaîne(s) latérale(s) attachée(s) à ladite chaîne principale comporte(nt) au moins 6 atomes dont au moins 5 atomes de carbone. Il doit être entendu que les atomes qui sont pris en compte dans la détermination du nombre d'atomes sont les atomes de carbone + éventuellement les hétéroatomes qui constituent la chaîne (principale ou latérale) considérée; par exemple un enchaînement du type: CH 2 O - CO comporte 3 atomes et un enchaînement du type O CH 2 CH 2 O - CO comporte 5 atomes dont 3 atomes de carbone. A titre de monomères difonctionnels Ml et M 2 qui sont encore plus préférentiellement représentatifs des monomères de base utilisables et qui permettent de préparer en outre des polymères doués de propriétés thermotropes, on peut citer les composés de formule (IV) et (V) dans lesquelles: les paires de groupes fonctionnels complémentaires sont formées chacune de deux groupes S identiques et de deux groupes identiques, les groupes fonctionnels complémentaires dérivent notamment des couples de composés hétérocycliques complémentaires suivants: cl cytosine/isocytosine, c 2 = guanine/cytosine, c 3 = adénine/uracil, c 4 = dialkanamido-2,6 pyridine/uracil, c 5 dialkanamido-2,6 pyridine/thymine, les radicaux espaceurs A et B sont fixés sur les groupes fonctionnels en des points situés en une position opposée ou sensiblement opposée par rapport à celle occupée par les sites donneur(s) et/ou accepteur(s), les radicaux espaceurs A et B, identiques ou différents, dérivent chacun de l'acide tartrique, pris dans sa configuration méso ou dans ses configurations thréo, et correspondent chacun à la formule: R? O ES\ /C * (VI) OR' dans laquelle les restes E, identiques ou différents, représentent chacun un motif ayant au moins un atome, choisi dans le groupe des atomes de carbone et des hétéroatomes tels que notamment N, O, S, résultant de l'accrochage de la fonction COOH (ou d'un dérivé de cette fonction) de l'acide tartrique sur une fonction réactive appropriée attachée soit directement par un lien de covalence, soit par l'intermédiaire d'un bras d'espacement à base d'atome(s) de carbone et/ou d'hétéroatome(s) sur le groupe fonctionnel E ou E, les symboles R et R', identiques ou différents, représentent chacun un radical alkyle linéaire ayant de 5 à 20 atomes de carbone. A titre d'exemples spécifiques de monomères MI et M 2 appartenant au groupe des monomères "encore plus préférentiellement représentatifs", on citera notamment les composés de formules S'agissant de Ml o H CH 2 X R x 01 CH 2 H H O R'" o 3 (VII) S'agissant de M 2: Rl 0 O AH NH CO 1 RO i 0/ CH 2/\ * 0 C/ O CH 2 2/ OR' OR' CH R O R 1 (VIII) dans lesquelles les symboles R et R' ont les significations données ciavant propos de la formule (VI) et le symbole R 1 représente un radical alkyle linéaire ayant de 1 à 4 atomes de carbone. Dans le cadre de ces exemples spécifiques les motifs d'association z z des monomères de base présentent la structure, avec trois liaisons hydrogène, suivante: Il CO (IX) O. le second polymères La présente invention concerne encore, et c'est ce qui constitue objet de la présente invention, un procédé de préparation des dont on vient de parler. R 1 CO NH Conformément à ce procédé, il est souhaitable de réaliser un mélange homogène des monomères complémentaires Ml et M 2 utilisés généralement en quantités équimolaires Selon les caractéristiques physiques des ingrédients, cette opération peut consister à appliquer les techniques usuelles pour le mélange de solides finement divisés ou bien à effectuer une solution ou une suspension de l'un des constituants du mélange dans l'autre, maintenu à l'état liquide sous l'effet de la température et/ou par emploi d'un milieu solvant. De préférence, on opère en présence d'un solvant polaire aprotique ou d'un mélange de pareils solvants commun(s) aux monomères et polymère souhaité en opérant à une température allant de la température ambiante à la température d'ébullition du milieu solvant choisi; les solvants préférés sont notamment le dioxanne, le tétrahydrofuranne, le chlorure de méthylène, le tétrachlorure de carbone La réaction de polyassociation est très rapide; typiquement, on laisse la réaction se dérouler pendant une durée se situant par exemple entre 10 minutes et 2 heures Le polymère souhaité peut être isolé du (ou des) solvant(s) du mélange réactionnel par exemple par distillation de ce(s) solvant(s) sous pression réduite. Quand la préparation qui vient d'être décrite se fait en milieu solvant, on doit considérer que la structure du polymère souhaité a atteint sa cohésion maximale une fois le polymère complètement séparé du (ou des) solvant(s) mis en oeuvre. Les polymères obtenus, en particulier ceux obtenus à partir des monomères MI et M 2 difonctionnels, se présentent sous la forme d'une pâte opalescente blanchâtre qui possède un caractère collant très prononcé tant vis-à-vis du verre que des surfaces métalliques Le caractère collant ainsi présenté rend ces polymères utilisables par exemple pour la réalisation de revêtement et de collages A noter qu'une opération de collage pourrait être réalisée en soudant deux substrats qui ont été traités au préalable l'un par le monomère MI et l'autre par le monomère M 2 L'aptitude que présentent les monomères Ml à reconnaître les monomères M 2 pour s'associer par l'intermédiaire de liaisons hydrogène pourrait permettre aussi la réalisation de collages sélectifs d'un substrat donné sur un autre substrat particulièrement choisi On rappellera que, en jouant sur la nature des radicaux espaceurs A et B, on peut obtenir des polymères thermotropes qui possèdent la qualité de former des phases de cristal liquide (ou mésophase organisée) à des températures de situant dans l'intervalle allant par exemple d'une température inférieure à la température ambiante ( 250 C) à une température supérieure à 2000 C. La présente invention concerne encore, et c'est ce qui constitue le troisième objet de la présente invention, les monomères de base Ml et M 2 de formules (I) et (II) qui sont destinés à la mis en oeuvre du procédé qui vient d'être décrit; ces monomères constituent des produits nouveaux La présente invention, dans son troisième objet, concerne en particulier les monomères difonctionnels MI et M 2 de formules (IV) et (V) qui ont été définis ci-avant. Ces monomères peuvent être préparés à partir de matières premières disponibles en appliquant des méthodes de synthèse connues de l'homme de métier consistant notamment à faire réagir d'une part des précurseurs (des radicaux espaceurs A et B) équipés en bout de chaîne (principale) de deux ou de plus de deux fonctions réactives, comme par exemple les fonctions: acide carboxylique ou un dérivé de cette fonction, alcool, amine primaire ou secondaire, et d'autre part les molécules et groupes de molécules, desquels dérivent les groupes fonctionnels E et z, pourvus de fonctions capables de réagir avec celles portées par les précurseurs des radicaux espaceurs A et B. Par exemple, les monomères MI et M 2 difonctionnels de formules (VII) et (VIII), dans lesquelles les radicaux espaceurs A et B dérivent de l'acide L(+) tartrique, peuvent être obtenus à partir de L(+)N,N,N',N' tétraméthyltartramide O (cf D SEEBACH et al Org Synth, 1983, 61, 24) en appliquant le schéma de synthèse suivant (dans ce schéma les formules des restes issus de l'acide tartrique sont des formules de projection de NEWMAN) CO-N(CH 3)2 Ethérification selon la méthode de WILLIAMSON OH CO-N(CH 3)2 o avec R O Ts (ou sulfonate d'alkyle) CO-N(CH 3)2 H 1 H XOR CO-N(CH 3)2 hydrolyse des amides \V H H- Passage aux chlorures d'acides OH s COC 1 2 bis Ur-CH 2-001 -CH 2-Ur Py-O-(CH 2)2- ) (CH 2)2-O-PY 3 (M 1) 4 (M 2) Le réactif HOCH 2-Ur ou hydroxyméthyl-6 uracil est préparé selon les indications données par K L NAGPAL, J Med Chem, 1972, 15, 121 La préparation du réactif HO(CH 2)20-Py ou (hydroxyéthyl)oxy-4 diacéthylamino-2,6 pyridine est réalisée en quatre étapes à partir de benzyloxy-4 diamino-2,6 pyridine (cf D G MARKEES et al, J Med Chem, 1968, 11, 126): diacétylation, hydrogénolyse du groupe benzyle, alkylation par le 2-bromoéthylacétate et saponification. Des monomères M 1 et M 2 analogues de formules (VII) et (VIII) peuvent être préparés, en suivant le schéma de synthèse précité, à partir de dérivés des acides D(-) et méso tartriques. La présente invention concerne encore des adducts répondant aux formules suivantes: B' L z A z-B' (X): adduct A 1 A' z E B E E A' (XI): adduct A 2 dans lesquelles: les ensembles z A et z B-z représentent les monomères difonctionnels M 1 et M 2 de formule (IV) et (V) qui ont été définis ciavant, et les ensembles B' zet A' -z représentent des composés C 2 et C 1 complémentaires dans la structure desquels: les symboles Fet z représentent les mêmes groupes fonctionnels complémentaires que ceux équipant les monomères M 2 et M 1; les symboles A' et B', qui peuvent être identiques ou différents, représentent des substitutions portées par les groupes fonctionnels z et E et consistent dans de longues chaînes hydrocarbonées, linéaires ou ramifiées, pouvant renfermer un ou plusieurs hétéroatomes. Comme adducts préférentiellement représentatifs, on peut citer les adducts de formule (X) ou (XI) dans la structure desquels: (i) l'ensemble z A-Ez et le groupe fonctionnel complémentaire z ou l'ensemble z B -z et le groupe fonctionnel complémentaire z possèdent les définitions données ci-avant à propos des monomères difonctionnels M 1 et M 2 dénommés "préférentiellement représentatifs" (cf page 4), et ( 2 i) la substitution B' ou A' est située, dans les composés BL' z ou A' z, en une position opposée ou sensiblement opposée par rapport à celle occupée par les sites donneur(s) et/ou accepteur du groupe fonctionnel. Comme adducts plus préférentiellement représentatifs, on peut citer les adducts de formule (X) ou (XI) dans la structure desquels: ( 3 i) l'ensemble E-A E et le groupe fonctionnel complémentaire Y ou l'ensemble Eà-B-E et le groupe fonctionnel complémentaire E possèdent les définitions données ci-avant à propos des monomères difonctionnels Ml et M 2 dénommés "plus préférentiellement représentatifs" (cf page 5), et ( 4 i) la substitution B' ou A' (identique ou différente de B'), située en position opposée ou sensiblement opposée par rapport à celle occupée par les sites donneur(s) et/ou accepteur(s), représente une longue chaîne aliphatique hydrocarbonée, pouvant renfermer un ou plusieurs hétéroatome(s) tels que notamment N, 0, S, qui est ramifiée et répond aux conditions supplémentaires suivantes: - la chaîne principale de ladite chaîne ramifiée comporte un nombre total d'atomes nl se situant dans l'intervalle allant de 15 à 25, ladite chaîne principale possède une chaîne secondaire comportant un nombre d'atomes N 2 se situant dans l'intervalle allant de Il à , la somme des nombres d'atomes nl + N 2 au niveau du substituant B' ou A' est au moins égal à 28 atomes. Comme adducts encore plus préférentiellement représentatifs, on peut citer les adducts de formule (X) ou (XI) dans la structure desquels ( 5 i) l'ensemble z A-E et le groupe fonctionnel complémentaire E ou l'ensemble z B -z et le groupe fonctionnel complémentaire E possèdent les définitions données ci-avant à propos des monomères difonctionnels Ml et M 2 dénommés "encore plus préférentiellement représentatifs" (cf page 6), et ( 6 i) la substitution B' ou A' a la définition ( 4 i) donnée ci-avant. A titre d'exemples spécifiques d'adducts qui appartiennent au groupe des adducts "encore plus préférentiellement représentatifs", on citera notamment les adducts AI et A 2 obtenus à partir: s'agissant de Ai: du mélange du monomère Ml de formule (VII) et du composé complémentaire C 2 (à raison de 2 moles par mole de MI) de structure: COR 1 H R 2 CO O CH CH 2 O R 2-CO O CH 2 NH 7 IOR 1 dans laquelle: le symbole R 1 représente un radical alkyle linéaire ayant de 1 à 4 atomes de carbone; et le symbole R 2 représente un radical alkyle linéaire ayant de 11 à 18 atomes de carbone; s'agissant de A 2: du mélange du monomère M 2 de formule (VIII) et du composé complémentaire C 1 (à raison de 2 moles par mole de M 2) de structure: R 3 H S CH 2 N \ H>-NH CO -R 4 dans laquelles: le symbole R 3 représente un radical alkyle linéaire ayant de 12 à 20 atomes de carbone; le symbole R 4, identique à/ou différent de R 3, représente un radical alkyle linéaire ayant de 11 à 18 atomes de carbone; avec la condition supplémentaire selon laquelle la somme des atomes de carbone contenus dans l'ensemble R 3 + R 4 est égal au moins à 25. Le composé C 2 correspond à des espèces chimiques qui peuvent être obtenues à partir d'allyloxy-4 diamino-2,6 pyridine 5 (cf D G MARKEES et al., J Am Chem Soc, 1956, 78, 4130) en appliquant le schéma de synthèse suivant: CH 2 CH lc H 2 (i) Acylation par des groupes amino, puis OH C 2 CH 2 (Rl CO)20 / ( 2 iOvvdation du groupe allyle par K Mn O 4 / OH CH CH 2 h ( 3 i) Action de R 2 CO Cl le diol en milieu pyridine/solvant sur R 2 CO R 2 co 0 CO I i CH 2, O CH CH 2 O R 1 OC - NH CO R 1 IH CO R 1 Le composé C 1 correspond à des espèces obtenues à partir de formyl-6 uracil 8 (cf T B. Chem Soc, 1931, 53, 1989) ou de chlorométhyl-6 KLOSA, Arzneim Forsch/Drug Res, 1980, 30, 228) synthèse suivant: chimiques qui peuvent être JOHNSON et al, J Am. uracil 10 (cf I VON en appliquant le schéma de R 1 OC - o Voie a: H CHO o (i) Action de R 3 NH 2 dans alcool au reflux, puis / R 3 NH ( 2 i) Réduction de I'imine intermédiaire par Na BH 4 ( 4 i) Action de R 3 NH 2 dans al cool au refl ux o Voie b: HN H 2 Cl O ( 3 i) Action de R 4 CO Cl en milieu pyridine/solvant /R 3 N CO R 4 il Les exemples qui suivent illustrent de manière non limitative comment la présente invention peut être mise en pratique. Dans ces exemples, les polymères conformes à la présente invention, ainsi que les monomères complémentaires qui leur donnent naissance, ont été identifiés par différentes analyses concernant la détermination des caractéristiques de la structure chimique (infra-rouge résonance magnétique nucléaire du proton et du carbone 13; analyse élémentaire) Les points de fusion et les caractéristiques des propriétés thermotropes, quand il y en a, ont été déterminées: par analyse calorimétrique différentielle (DSC) à l'aide d'un appareil PERKIN-ELMER DSC 2 équipé d'un calculateur HEWLETT-PACKARD HP 86 pour l'acquisition et le traitement des données; par des observations au moyen d'un microscope polarisant couplé à une platine chauffante qui permet d'identifier la nature des phases en présence; et par des examens par diffraction des rayons X (RX) Les pouvoirs rotatoires ont été mesurés sur un polarimètre PERKIN-ELMER 241. EXEMPLE 1: On décrit dans cet exemple la préparation et les caractéristiques du monomère M 1 de formule (VII) dans laquelle: le radical espaceur A dérive de l'acide L(+)tartrique, et les radicaux R et R' des restes éther portés par les carbones asymétriques sont identiques et représentant chacun le radical C 12 H 25. Cette préparation est réalisée en suivant le schéma de synthèse présenté ci-avant à la page 11 et le monomère M 1 obtenu ici est désigné par la notation 3 a (structure 3 avec R = C 12 H 25). L(+)didodécvloxv-NN,N',N'-tétraméthvltartramide; structure 1 avec R = C 12 H 25 notée la: Dans un ballon tricol de 250 ml balayé par un courant d'azote, on introduit 10 mmoles ( 480 mg) de Na H (suspension huileuse à 50 %) qu'on lave trois fois au pentane sec On ajoute 18 ml de diméthylformamide (DMF) anhydre, puis, par petites portions, 5 mmoles ( 1,02 g) de L(+)N,N,N',N'- tétraméthyltartramide O Il se forme un gel épais qui mousse avec le dégagement d'hydrogène On agite 1 heure à température ambiante sous azote, puis on ajoute 10 mmoles de p-toluènesulfonate de n-dodécyle ( 4,6 g) en solution dans 4 ml de DMF, et on chauffe à 80 C pendant 8 heures (le gel devient rapidement une solution homogène) Après refroidissement et addition d'eau, on extrait à l'éther, lave avec de la saumure, sèche sur Na 25 04 et évapore à sec Le produit brut est purifié par "chromatoflash" sur silice Amicon, élué par le mélange dichlorométhane (CH 2 C 12)/acétone 3/1. Rendement 80 %; cristallise dans l'hexane, F lal = + 45 ' (c = 0,1 CH C 13). 1 f H RMN (CH C 13): CH 3 CH 2 -:0,89, t, ( 6 H); CH 3-N:2,92, s, ( 6 H);CH 3-N:3,18, s, ( 6 H); R-CH 2-0-:3,55, t, ( 4 H); -O-H-CO 2 H:4,69, s, ( 2 H). Acide L(+)didodécvloxvtartrique; structure 2 avec R = C 12 H 25 notée 2 a: L'hydrolyse de l'amide la est effectuée selon T M FYLES et al, Can J Chem, 1984, 62, 498: deux mmoles d'amide et 15 ml de H Cl 25 % sont chauffés à reflux pendant 15 heures Après refroidissement et dilution, on essore les cristaux formés. Rendement quantitatif; cristallise dans l'hexane; F = 76 C; lal = + 14,5 (c = 0,1, CH C 13). 1 H RMN (CD C 13):CH 3-CH 2-:0,87, t, ( 6 H); R-CH 2-O-:3,5,q, ( 2 H) et 3,72, q, ( 2 H); -O-i H-CO 2 H:4,36, s, ( 2 H); -C 02 Hi:9,7, s l ( 2 H). L(+)didodécyl oxvtartrate de 6-hydroxvméthyl uracile 3 a: a) Passage au chlorure d'acide 2 bisa: A une solution de 1 mmole de diacide 2 a ( 486 mg) dans 3 ml de CH 2 C 12 anhydre, on ajoute par portions 2 mmoles ( 416 mg) de P Cls, et on laisse réagir 18 heures à température ambiante On évapore sous vide trois fois en présence de toluène, puis le résidu est dissous dans 3 ml de CH 2 CI 2 sec. b) Estérification: Cette solution est ajoutée, sous azote et à -10 C, à une solution de 2 mmoles ( 284 mg) de 6-hydroxyméthyluracil et 2,2 mmoles ( 268 mg) de diméthylaminopyridine (DMAP) dans 2 ml d'hexaméthylphosphotriamide (HMPT) anhydre On agite 3 heures à température ambiante, puis on ajoute de l'eau. Le mélange est extrait une fois à l'acétate d'éthyle; l'ester 3 a, pratiquement pur, en suspension dans la partie aqueuse est essoré; rendement: 54 % Il est purifié par cristallisation dans l'éthanol et chromatographie sur couche mince des eaux-mères (plaques Macherey-Nagel de gel de silice, THF/CH 2 C 12 1/1). Analyse (désolvaté): C 38 H 62 N 4010 (M = 734,91), calculé: C % 62,10, H % 8,50, N % 7,68; trouvé: C % 62,58, H % 8,65, N % 7,86. lal = + 37 , lal 46 = + 44,5 (c = 0,55, THF). Les propriétés physiques (RMN, points de fusion) sont rassemblées dans les tableaux 1 et 2 suivants. EXEMPLE 2: On décrit dans cet exemple la préparation et les caractéristiques du monomère M 2 de formule (VIII) dans laquelle: les radicaux R 1 représentent chacun CH 3, le radical espaceur B dérive de l'acide L(+) tartrique, et les radicaux R et R' des restes éther portés par les carbones asymétriques sont identiques et représentent chacun le radical C 12 H 25. Cette préparation est réalisée en suivant le schéma de synthèse présenté ci-avant à la page 11 et le monomère M 2 obtenu ici est désigné par la notation 4 a (structure 4 avec R = C 12 H 25). Le L(+)didodécyloxytartrate de 2,6-diacétylamino-4-(hydoxyéthyl) oxypyridine 4 a est préparé à partir du diacide 2 a obtenu comme indiqué ci-avant dans l'exemple 1. La préparation des chlorures d'acides et leur estérification par le 2,6diacétylamino-4-(hydroxyéthyl)oxy-pyridine sont effectuées dans les mêmes conditions que celles mentionnées ci-avant dans l'exemple 1 à propos de l'ester 3 a, en remplaçant toutefois le HMPT par le DMF. Après addition d'eau,le mélange réactionnel est extrait au dichlorométhane et le produit brut est purifié par chromatographies successives sur colonne (silice Merck) ou sur plaques (Macherey-Nagel), en éluant par le mélange dichlorométhane/éthanol 85/15 On recueille 0,29 mmole ( 278 mg) d'ester 4 a; rendement = 29 % Ce dernier cristallise en se solvatant dans l'éthanol aqueux. Analyse (désolvaté à température ambiante): C 50 H 80 N 6012 (M = 957,23): calculé: C % 62,74 H % 8,42 N % 8,78 + 1/2 H 20: 62,15 8,45 8,70 trouvé: 62,05 8,60 8,64 lal) = + 25,5 0, la = + 300 (c = 0,5, THF). Les propriétés physiques (RMN, points de fusion) sont rassemblées dans les tableaux 1 et 2 suivants: EXEMPLES 3 ET 4: On décrit dans ces exemples les monomères M 1 (exemple 3) et M 2 (exemple 4) possédant des structures du même type que celles des monomères obtenus dans les exemples 1 et 2 précédents, mais dans lesquels les radicaux espaceurs A et B dérivent maintenant de l'acide mésotartrique, lequel possède en projection de NEWMAN la formule suivante: COOH HO H H OH OOH Ces monomères sont désignés par les nouvelles notations 13 a (M 1) et 14 a (M 2). Les dérivés de l'acide mésotartrique, qui apparaissent ci-après, ont été préparés à partir du méso-N,N,N',N'-tétraméthyltartramide exactement dans les mêmes conditions que celles décrites ci-avant dans les exemples 1 et 2 pour la série L(+) Leurs caractéristiques sont les suivantes: Mésodidodécyloxy NNN' N'-téraméthvltartramide: Rendement 51 %; F = 79 C; 1 H RMN (CDC 13): -0-CH-CO 2 H: 4,52 s. ( 2 H); -CH 2-0: 3,4 m ( 4 H); (CH 3)2 N: 3,13 s ( 6 H) et 3,0 s ( 6 H). Acide mésodidodécyloxvtartrique: Rendement 100 %; F = 84-88 C; 1 H RMN (CDC 13): -C 02 H: 9,45 s 1 ( 2 H); -O-éH-C 02 H: 4,38 s ( 2 H); -CH 2-O; 3,7 m ( 4 H). Mésodidodécyloxvtartrate de 6-hydroxyméthyluracil 13 a: Rendement 33 %: RMN et fusion: voir tableaux 1 et 2 suivants. Analyses: C 38 H 62 N 4010 (M = 734,91) calculé: C % 62,10, H % 8,50 N % 7,62; trouvé: C % 62,02, H % 8,46, N % 7,76. Mésodidodécyloxvtartrate de 2,6-diacétylamino-4-(hydroxyéthyl)oxv-y Dvridine 14 a: Rendement 36 %: RMN et fusion: voir tableaux 1 et 2. Analyses: C 5 OH 80 N 6010 (M = 957,23) calculé: C % 62,74, H % 8,42, N % 8,78; trouvé: C % 62,90, H % 8,47, N % 8,92. EXEMPLES 5 ET 6: On décrit dans ces exemples deux polymères conformes à la présente invention qui sont préparés en dissolvant dans le tétrahydrofuranne (THF) des quantités exactement équimolaires de monomères complémentaires M 1 et M 2. Les solutions ont été ensuite évaporées et le résidu séché pendant 20 minutes à 80 C sous 20 102 Pa. 1) Exemple 5: mélange M 1 + M 2 de composition: 3 a + 4 a. Le polymère obtenu se présente comme une glu épaisse, collant au verre et à la spatule, très biréfringeante, fondant à 2540 C, soit 340 et 1960 plus haut que ses composants Il est soluble dans le THF, moins soluble dans le chloroforme, quasiment insoluble dans l'éthanol; en concentrant les solutions (THF et CH C 13), on obtient des gels qui donnent des textures visibles au microscope polarisant telles que notamment des structures en bandes semblables à celles de polymères thermotropes. Analyse (sans désolvatation): C 88 H 142 H 1022 (M = 1692,14) calculé: C % 62,46, H % 8,46, N % 8,28; trouvé: C % 62,45, H % 8,53, N % 8,16. La RMN et les températures de transition sont donnés dans les tableaux 1 et 2 suivants. L'analyse aux RX du polymère obtenu montre que la mésophase est de type colonnaire hexagonal (diamètre de colonne = 38,5 10-10 m), chaque colonne étant formée par trois brins résultant de l'association des deux monomères complémentaires sous forme de polymère Les données sont compatibles avec un modèle moléculaire comportant trois brins équivalents enroulés sur une hélice de pas = 12,8 10-10 m et de rayon = 7,35 10-10 m; la symétrie de la colonne est ternaire et on peut placer 3,71 motifs d'association du type Z z sur un tour ( 120 ' par brin). 2) Exemple 6: mélange Ml + M 2 de composition: 13 a + 14 a Le polymère obtenu ici est également un composé défini, dont les propriétés sont analogues à celles du polymère 3 a+ 4 a décrit plus haut, avec cependant de nettes différences. La RMN et les températures de transition sont données dans les tableaux 1 et 2 suivants. Les solubilités sont à peu près les mêmes et des gels se forment également en concentrant les solutions, mais les textures observées sous microscope sont nettement différentes; comme ci-dessus, les rayons X révèlent une mésophase colonnaire, avec des colonnes de diamètre = 36,8 10-10 m possédant une symétrie ternaire, mais o les trois brins assemblés dans une colonne se disposent en zigzag et non en hélice; on peut placer 3 motifs du type z z sur un tour. TABLEAU 1: 1 H RMN ( 200 M Hz) EXEMPLE NH H aromatique C = C H O-CH 2-Ur 1: 3 a 10,32 s l * 5,71 s 5,03 s. ,06 s l. 2: 4 a 9,14 s 7,74 s : 3 a+ 4 a 11,11 s 1. (THF d 8) 9,29 s l 7,74 s 5,75 s 5,03 s. 8,04 s l. 3: 13 a 10,9 s 5,5 s 4,76 s. (CDC 13-DMS Od 6) 10,82 s. 4: 14 a 7,91 s 1 7,36 s 5,52 s - (CDC 13) 6: 13 a+ 14 a 11,05 s l 7,36 s 5,52 s 4,8 s. (DMSO d 6) 9,99 s 1. EXEMPLE -O-CH-C 02 0-CH 2-CH 2-0 R-CH 2-0 CH 3 CO I 1: 3 a 4,69 s 3,90 q - 3,57 q. 2: 4 a 4,53 s 4,59 q 3,85 q 2,22 s. 4,42 q 3,47 q. : 3 a+ 4 a 4,69 s 4,59 m sous THF 2,22 s. (THF d 8) 4,52 s 4,41 m 3,51 3: 13 a 4,30 s 3,59 q - (CDC 13-DMS Od 6) 3,40 q. 4: 14 a 4,45 s 4,44 s l 3,63 q 2,15 s. (CDC 13) 4,19 s 1 3,46 q. 6: 13 a+ 14 a 4,45 s 4,40 s l sous H 20 2,06 s. (DMSO d 6) 4,14 s 1. * 1 = large ** = dimétylsulfoxyde TABLEAU 2 Températures en *C et enthalpies de transition AH en KJ mol-1 des monomères complémentaires et des Dol Ymères formés TRANSITION a) EXEMPLE COMPOSE T('C) AH * 1 monomère M 1: 3 a K 216-220 I 46,0 2 monomère M 2: 4 a K 29; 45; 58 I 12,5 polymère: 3 a+ 4 aK I) 3 monomère M 1: 13 a K 190-193 I 4 monomère M 2: 14 a K 109-115 I 34,3 6 polymère: 13 a+ 14 aK EXEMPLE 7: On décrit dans cet exemple la préparation et les propriétés physiques d'un adduct Ai obtenu à partir du mélange du monomère M 1 de structure 3 a décrit dans l'exemple 1 et du composé complémentaire C 2 (à raison de 2 moles par mole de M 1) de structure Z (cf ci-avant page 14) dans laquelle R 1 = CH 3 et R 2 = C 17 H 35, notée 7 b. Le mélange a été préparé par dissolution à chaud dans le THF, suivi de l'évaporation puis du séchage pendant une heure Les températures et enthalpies de transition lAHl en KJ mol-1 mesurées par DSC sont les suivantes: K 34-39 M 215 218 l 140,5 l I L'adduct obtenu est très visqueux, mais s'oriente très bien par frottement unidirectionnel. REVENDICATIONS I/ Polymères éventuellement thermotropes caractérisés en ce qu'ils résultent de l'interaction de: a) un monomère Ml de formule lEl A (I) ml dans laquelle: les symboles E, identiques ou différents entre eux, représentent chacun un groupe fonctionnel, dérivant d'une molécule ou d'un groupe de molécules, qui est capable de former au moins deux liaisons hydrogène avec le groupe fonctionnel complémentaire représenté par chacun des symboles z du monomère M 2 de formule (II) apparaissant ci- après, le symbole A représente un radical organique de valence ml pouvant renfermer jusqu'à 50 atomes de carbone, et ml représente un nombre au moins égal à 2 avec b) un monomère complémentaire M 2 de formule hm B (II) m 2 dans laquelle - les symboles E, identiques ou différents entre eux, représentent chacun un groupe fonctionnel, dérivant d'une molécule ou d'un groupe de molécules, qui est capable de former au moins deux liaisons hydrogène avec le groupe fonctionnel complémentaire représenté par chacun des symboles z du monomère Ml de formule (I) défini ci-avant, le symbole B représente un radical organique de valence m 2, identique ou différent du radical A, et m 2 représente un nombre au moins égal à 2. 2/ Polymères selon la revendication 1, caractérisés en ce que les groupes fonctionnels z et z, qui doivent comprendre chacun au moins deux sites donneur(s) et/ou accepteur(s), dérivent de molécules ou groupes de molécules consistant dans des composés monocycliques contenant un ou plusieurs hétéroatome(s) tels que notamment N, 0, S, ou dans des composés polycycliques, ortho ou péricondensés, contenant également un ou plusieurs hétéroatome(s) tels que notamment N, O, S, les sites donneurs et accepteurs capables de former des liaisons hydrogène pouvant (i) être contenus dans le (ou les) cycle(s) et/ou ( 2 i) constituer une (ou plusieurs) substitution(s) portée(s) par ce (ou ces) cycle(s). 3/ Polymères selon la revendication 1, caractérisés en ce qu'ils sont obtenus à partir de monomères M 1 et M 2 difonctionnels de formules: z-AE (IV) et z B z (V) M 1 M 2 dans lesquelles: les groupes fonctionnels complémentaires z (identiques ou différents entre eux) et z (identiques ou différents entre eux), qui doivent comprendre chacun au moins deux sites donneur(s) et/ou accepteur(s), dérivent de molécules ou groupes de molécules consistant dans des composés monocycliques contenant un ou plusieurs hétéroatome(s) tels que notamment N, O, S ou dans des composés polycycliques, ortho ou péricondensés, contenant également un ou plusieurs hétéroatome(s) tels que notamment N, 0, S, les sites donneurs et accepteurs capables de former des liaisons hydrogène pouvant (i) être contenus dans le (ou les) cycle(s) et/ou ( 2 i) constituer une (ou plusieurs) substitution(s) portée(s) par ce (ou ces) cycle(s), les radicaux espaceurs A et B, identiques ou différents, représentent des radicaux divalents consistant dans des chaînes hydrocarbonées, linéaires ou ramifiées, saturées ou insaturées, comprenant éventuellement un ou plusieurs hétéroatomes tels que notamment N, O, S, qui comportent au moins 2 atomes de carbone dans la chaîne principale, ladite chaîne principale étant celle qui porte en bout de chaîne les deux groupes fonctionnels z et z. 4/ Polymères selon la revendication 3, caractérisés en ce que les monomères M 1 et M 2 utilisables sont des composés de formules (IV) et (V) dans lesquelles: les groupes fonctionnels complémentaires z (identiques ou différents entre eux) et (identiques ou différents entre eux) dérivent des couples de composés hétérocycliques complémentaires suivants: cl = cytosine/isocytosine, c 2 = guanine/cytosine, c 3 = adénine/uracil, c 4 = dialkanamido-2,6 pyridine/uracil, c 5 = dialkanamido-2,6 pyridine/thymine, les radicaux espaceurs A et B sont fixés sur les groupes fonctionnels en des points situés en une position opposée ou sensiblement opposée par rapport à celle occupée par les sites donneur(s) et/ou accepteur(s). / Polymères selon la revendication 3, caractérisés en ce que les monomères M 1 et M 2 utilisables sont des composés de formules (IV) et (V) dans lesquelles: les paires de groupes fonctionnels complémentaires sont formées chacune de deux groupes E identiques et de deux groupes E identiques, les groupes fonctionnels complémentaires dérivent des couples de composés hétérocycliques complémentaires suivants: cl = cytosine/isocytosine, c 2 guanine/cytosine, c 3 = adénine/uracil, c 4 = dialkanamido-2,6 pyridine/uracil, c 5 = dialkanamido-2,6 pyridine/thymine, les radicaux espaceurs A et B sont fixés sur les groupes fonctionnels en des points situés en une position opposée ou sensiblement opposée par rapport à celle occupée par les sites donneur(s) et/ou accepteur(s), les radicaux espaceurs A et B, identiques ou différents, représentent des radicaux divalents consistant dans des chaînes aliphatiques saturées, linéaires ou ramifiées, comprenant éventuellement un ou plusieurs hétéroatomes tels que notamment N, 0, S, qui comportent au moins 6 atomes dans la chaîne principale dont au moins 4 atomes de carbone. 6/ Polymères thermotropes selon l'une quelconque des revendica- tions 3 à 5, caractérisés en ce que les monomères M 1 et M 2 utilisables présentent une structure dans laquelle les radicaux espaceurs A et B, identiques ou différents, représentent tous deux des radicaux divalents consistant dans des chaînes ramifiées, comprenant éventuellement un ou plusieurs hétéroatomes, qui répondent aux conditions supplémentaires suivantes: la chaîne principle de chaque chaîne ramifiée, qui est celle portant en bout de chaîne les deux groupes fonctionnels E et E, comporte au moins 6 atomes dont au moins 4 atomes de carbone, et la (ou les) chaîne(s) latérale(s) attachée(s) à ladite chaîne principale comporte(nt) au moins 6 atomes dont au moins 5 atomes de carbone. 7/ Polymères thermotropes selon la revendication 3, caractérisés en ce que les monomères M 1 et M 2 utilisables sont des composés de formule (IV) et (V) dans lesquelles: les paires de groupes fonctionnels complémentaires sont formées chacune de deux groupes E identiques et de deux groupes identiques, les groupes fonctionnels complémentaires dérivent des couples de composés hétérocycliques complémentaires suivants: cl = cytosine/isocytosine, c 2 = guanine/cytosine, c 3 = adénine/uracil, c 4 = dialkanamido-2,6 pyridine/uracil, c 5 = dialkanamido-2,6 pyridine/thymine, les radicaux espaceurs A et B sont fixés sur les groupes fonctionnels en des points situés en une position opposée ou sensiblement opposée par rapport à celle occupée par les sites donneur(s) et/ou accepteur(s), les radicaux espaceurs A et B, identiques ou différents, dérivent chacun de l'acide tartrique, pris dans sa configuration méso ou dans ses configurations thréo, et correspondent chacun à la formule: R? \ C * (VI) C' E dans laquelle: les restes E, identiques ou différents, représentent chacun un motif ayant au moins un atome, choisi dans le groupe des atomes de carbone et des hétéroatomes tels que notamment N, O, S, résultant de l'accrochage de la fonction COOH (ou d'un dérivé de cette fonction) de l'acide tartrique sur une fonction réactive appropriée attachée soit directement par un lien de covalence, soit par l'intermédiaire d'un bras d'espacement à base d'atome(s) de carbone et/ou d'hétéroatome(s) sur le groupe fonctionnel z ou, les symboles R et R', identiques ou différents, représentent chacun un radical alkyle linéaire ayant de 5 à 20 atomes de carbone. 8/ Procédé de préparation des polymères selon l'une quelconque des revendications 1 à 7, caractérisé en ce qu'il consiste à réaliser, par tous moyens connus en soi, un mélange homogène des monomères complémentaires M 1 et M 2 qui sont engagés en quantités équimolaires. 9/ Procédé selon la revendication 8, caractérisé en ce qu'il est conduit en présence d'un solvant polaire aprotique ou d'un mélange de pareils solvants commun(s) aux monomères et polymère souhaité en opérant à une température allant de la température ambiante à la température d'ébullition du milieu solvant choisi. / A titre de produits nouveaux spécialement destinés à la mise en oeuvre du procédé selon l'une quelconque des revendications 8 et 9, les monomères M 1 et M 2 de formule: MI: A (I) ml M 2: Usl B (II) m 2 dans lesquelles les symboles E, E, A, B, ml et m 2 ont les significations données ci-avant dans la revendication 1. 11/ Produits selon la revendication 10, caractérisés en ce qu'il s'agit de composés difonctionnels de formules: M 1:E-A-E (IV) M 2: B È (V) dans lesquelles les symboles E, E, A et B ont les significations données ci-avant dans l'une quelconque des revendications 3 à 7. 12/ A titre de produits nouveaux des adducts répondant aux formules suivantes: B B-E E-A-E E Ba (X): adduct Al At-E E B E A' (XI): adduct A 2 dans lesquelles: les ensembles z A -z et z E B -z représentent les monomères difonctionnels M 1 et M 2 de formule (IV) et (V) qui ont été définis ci-avant dans la revendication 11, et les ensembles BL-' et A' z représentent des composés C 2 et C 1 complémentaires dans la structure desquels: les symboles z et z représentent les mêmes groupes fonctionnels complémentaires que ceux équipant les monomères M 2 et M 1; les symboles A' et B', qui peuvent être identiques ou différents, représentent des substitutions portées par les groupes fonctionnels z et z et consistent dans de longues chaînes hydrocarbonées, linéaires ou ramifiées, pouvant renfermer un ou plusieurs hétéroatomes.